Brevet FR3092338A1 — publié le 20200807

Description Titre de l'invention : Sachets comprenant des matériaux de paroi en film perforés et ses procédés de fabrication [0001] La présente invention concerne des sachets, par exemple, des sachets qui contiennent un ou plusieurs agents actifs, tels qu'un agent actif pour le soin des tissus et/ou un agent actif de lavage de la vaisselle et/ou des compositions détergentes, et plus particulièrement des sachets comprenant un matériau de paroi en film perforé et des procédés de fabrication associés. [0002] Des sachets comprenant des compositions détergentes et/ou des compositions liquides ont été fabriqués dans le passé avec des matériaux de paroi en film. Certains de ces sachets ont été fabriqués dans le passé avec un trou unique dans le matériau de paroi en film en tant qu'auxiliaire de traitement pour dégazer le contenu du volume interne du sachet. Un tel trou unique dans le matériau de paroi en film n'a montré aucun impact significatif sur la solubilité du matériau de paroi en film durant l'utilisation. D'autres sachets connus dans la technique ne contiennent pas un tel trou dans leurs matériaux de paroi en film. Nonobstant, les consommateurs sont de manière constante à la recherche de sachets plus performants pour une utilisation dans leurs opérations de nettoyage de consommation, telles que les opérations de lavage du linge et/ou dc lavage de la vaisselle. Des sachets plus performants signifient des temps de rupture plus courts, des temps de dissolution plus courts, et/ou une dissolution complète. [0003] Un problème avec les sachets connus est leur temps moyen de rupture et/ou temps moyen de dissolution relativement longs et/ou leur dissolution moins que complète de leurs matériaux de paroi en film, ce qui entraîne que le matériau de paroi en film subsiste après utilisation. Le matériau de paroi en film restant peut s'attacher à n'importe quels articles en cours de nettoyage faisant de l'utilisation des sachets une expérience désagréable pour les consommateurs. De même, un matériau de paroi en film moins que complètement soluble d'un sachet présente un problème ou une tâche de mise au rebut après son utilisation, car d doit être mis au rebut dans un circuit de déchets solides. [0004] Ainsi, il existe le besoin d'un sachet comprenant un matériau de paroi en film qui se comporte mieux que les sachets connus, par exemple, en présentant un temps moyen de rupture plus court, un temps moyen de dissolution plus court, et/ou une dissolution complète et des procédés pour sa fabrication. En outre, il existe le besoin d'un sachet fabriqué à partir d'un matériau de paroi en film perforé et pour des procédés de fabrication de celui-ci, dans lesquels le sachet présente une libération rapide de son 2 contenu dans des conditions d'utilisation prévue. En outre également, il existe le besoin d'un sachet fabriqué à partir d'un matériau de paroi en film perforé et des procédés de fabrication de celui-ci qui ne compromettent pas le confinement des matériaux et matières particulaires à l'intérieur du sachet durant la distribution et la manipulation. Il existe également le besoin d'un sachet fabriqué à partir d'un matériau de paroi en film perforé et des procédés pour sa fabrication où il y a un confinement des matériaux et matières particulaires dans le sachet durant la distribution et la manipulation tout en maintenant une quantité suffisante de résistance à la traction moyenne géométrique (CM) du matériau de paroi en film perforé du sachet. En outre, il existe le besoin d'un sachet comprenant un matériau de paroi en film perforé qui comprend des perforations qui sont choisies pour maintenir efficacement le confinement des matières particulaircs (agents actifs) au sein du volume interne du sachet. Enfin, il existe le besoin d'un sachet fabriqué à partir d'un matériau de paroi en film perforé et des procédés de fabrication de celui-ci qui assure une libération des parfums et senteurs durant le stockage et l'utilisation des sachets. [0005] La présente invention satisfait les besoins décrits précédemment en réalisant des sachets d'un nouveau type qui comprennent un matériau de paroi en film perforé et des procédés de fabrication associés. [0006] Un objet de la présente invention est un sachet comprenant un matériau de paroi en film perforé qui définit un volume interne du sachet. [0007] De plus, le sachet de la présente invention peut se rompre tel que mesuré selon le procédé de test de ruptura. De préférence, ledit sachet présente un temps moyen de rupture inférieur à 240 secondes tel que mesuré selon le procédé de test de rupture. [0008] De plus, le sachet de la présente invention peut comprendre un matériau de paroi en film perforé qui comprend un polymère hydroxyle. De préférence, ledit polymère hydroxyle est choisi dans le groupe consistant en : pullulane, hydroxypropylméthylcellulose, hydroxyéthylcellulose, hydroxypropylcellulose, carboxyméthylcellulose, alginate de sodium, gomme de xanthane, gomme de tragacanthe, gomme de guar, gomme d'acacia, gomme arabique, acide polyacrylique, dextrine, pectine, chitine, collagène, gélatine, zéine, gluten, protéine de soja, caséine, alcool polyvinylique, amidon, dérivés d'amidon, hérnicellulose, dérivés d'hémicellulose, protéines, chitosan, dérivés de chitosan, polyéthylène glycol, tétraméthylène éther glycol, hydroxyméthylcellulose, et leurs mélanges. [0009] De plus, le sachet de la présente invention peut comprendre en outre un agent actif au sein du volume interne du sachet. De préférence, ledit agent actif est choisi dans le groupe consistant en : agents tensioactifs, agents de blanchiment, enzymes, suppresseurs de mousse, agents renforçateurs de mousse, agents d'adoucissement des tissus, agents de nettoyage de dentier, agents de nettoyage des cheveux, agents de soin 3 capillaire, agents de soins individuels, agents teintants, agents effervescents, et leurs mélanges, de préférence dans lequel l'agent actif est sous la forme d'une poudre. [0010] De plus, le sachet de la présente invention peut présenter un % de perte de poids inférieur à 10% tel que mesuré selon le procédé de test de secouage. De préférence, ledit sachet présente un % de perte de poids inférieur à 5 % tel que mesuré selon le procédé de test de sccouage. [0011] De plus, le sachet de la présente invention peut libérer un ou plusieurs des agents actifs lorsque le sachet est exposé aux conditions d'utilisation prévue. [0012] De plus, le sachet de la présente invention peut présenter une teneur en eau allant de O % à 20 % telle que mesurée selon le procédé de test de teneur en eau. [0013] De plus, le sachet de la présente invention peut comprendre en outre un sachet interne distinct présent dans le volume interne. De préférence, ledit sachet interne comprend un matériau de paroi en film qui définit un deuxième volume interne. Plus préférablement, ledit matériau de paroi en film du sachet interne comprend un matériau de paroi en film perforé et/ou un matériau de paroi en film non perforé. Le plus préférablement, ledit deuxième volume interne comprend un agent actif [0014] De plus, le sachet interne du sachet de la présente invention peut présenter un temps de rupture égal ou supérieur au temps de rupture du sachet tel que mesuré selon le procédé de test de temps de rupture. [0015] De plus, le sachet de la présente invention peut comprendre un matériau de paroi en film perforé qui présente une résistance à la traction moyenne géométrique supérieure à 0,1 kN/m telle que mesurée selon le procédé d'essai de traction. [0016] De plus, le sachet de la présente invention peut comprendre un matériau de paroi en film perforé qui présente un allongement moyen géométrique à la rupture inférieur à 1000 % tel que mesuré selon le procédé d'essai de traction. [0017] De plus, le sachet de la présente invention peut comprendre un matériau de paroi en film perforé qui comprend un motif régulier de perforations. [0018] De plus, le sachet de la présente invention peut comprendre un matériau de paroi en film perforé qui comprend des perforations de tailles différentes. [0019] De plus, le sachet de la présente invention peut comprendre un matériau de paroi en film perforé qui comprend des perforations de formes différentes. [0020] Une solution au problème décrit précédemment est un sachet comprenant un matériau de paroi en film perforé, tel qu'un matériau de paroi en film perforé hydrosoluble qui présente un Temps de rupture plus court tel que mesuré selon le procédé de test de rupture décrit ici, et/ou un temps de dissolution plus court tel que mesuré selon le procédé de test de dissolution décrit ici, et/ou une dissolution complète. [0021] Dans un exemple de la présente invention, on fournit un produit en dose unitaire, tel qu'un sachet, comprenant un matériau de paroi en film perforé, tel qu'un matériau de paroi en film perforé hydrosoluble. [0022] Dans un autre exemple de la présente invention, on fournit un sachet comprenant une paroi de sachet qui définit un volume interne du sachet contenant un ou plusieurs agents actifs, dans lequel la paroi de sachet comprend un matériau de paroi en film perforé, tel qu'un matériau de paroi en film perforé hydrosoluble, et dans lequel le sachet se rompt lorsqu'il est exposé aux conditions d'utilisation prévue, telles que durant l'utilisation, pour libérer un ou plusieurs de ses agents actifs. [0023] Dans un autre exemple de la présente invention, on fournit un sachet comprenant une paroi de sachet qui définit un volume interne du sachet contenant un ou plusieurs agents actifs, dans lequel la paroi de sachet comprend un matériau de paroi en film perforé, tel qu'un matériau de paroi en film perforé hydrosoluble, qui se rompt tel que mesuré selon le procédé de test de rupture décrit ici. [0024] Dans encore un autre exemple de la présente invention, on fournit un sachet comprenant un matériau de paroi en film perforé, tel qu'un matériau de paroi en film perforé hydrosoluble, qui définit un volume interne du sachet contenant un ou plusieurs agents actifs, le sachet présentant un % de perte de poids inférieur à 10% tel que mesuré selon le procédé de test de secouagc décrit ici. [0025] Dans encore un autre exemple de la présente invention, on fournit un sachet comprenant un matériau de paroi en film perforé, tel qu'un matériau de paroi en film perforé hydrosoluble, qui définit un volume interne du sachet contenant un ou plusieurs agents parfumants qui sont libérés du sachet. [0026] Dans encore un autre exemple de la présente invention, on fournit un procédé de fa- brication (l'un sachet selon la présente invention comprenant les étapes consistant à : a) fournir un matériau de paroi en film perforé, tel qu'un matériau de paroi en film perforé hydrosoluble ; et b) former un sachet définissant un volume interne à partir du matériau de paroi en film perforé. [0027] Dans encore un autre exemple de la présente invention, on fournit un procédé de fa- brication (l'un sachet selon la présente invention comprenant les étapes consistant à : a) fournir un matériau de paroi en film, tel qu'un matériau hydrosoluble de paroi en film b) créer une pluralité de trous dans le matériau de paroi en film de façon à former un matériau de paroi en film perforé ; et c) former un sachet définissant un volume interne à partir du matériau de paroi en film perforé. [0028] Dans encore un autre exemple de la présente invention, on fournit un procédé pour traiter un article textile nécessitant un traitement, le procédé comprenant l'étape consistant à traiter l'article textile avec un sachet selon la présente invention, par exemple, par mise en contact de l'article textile avec une lessive formée en ajoutant un sachet à de l'eau. [0029] Dans encore un autre exemple de la présente invention, on fournit un procédé pour traiter de la vaisselle nécessitant un traitement, le procédé comprenant l'étape consistant à traiter la vaisselle avec un sachet selon la présente invention, par exemple, par mise en contact dc la vaisselle avec une liqueur de lavage formée en ajoutant un sachet à de l'eau. [0030] Dans encore un autre exemple de la présente invention, on fournit un procédé pour traiter une cuvette de toilette nécessitant un traitement, le procédé comprenant l'étape consistant à traiter la cuvette de toilette avec un sachet selon la présente invention, par exemple, par mise en contact dc la cuvette de toilette avec une liqueur dc nettoyage formée en ajoutant un sachet à dc l'eau. [0031] La présente invention concerne un sachet comprenant un matériau de paroi en film perforé, tel qu'un matériau de paroi en film perforé hydrosoluble, et des procédés pour sa fabrication. Fig. 1 [0032] [fig.1] La Figure 1 est une représentation schématique d'un exemple d'un sachet selon la présente invention ; Fig. 2 [0033] [fig.2] La Figure 2 est une représentation schématique du sachet de la Figure 1 durant l'utilisation ; Fig. 3 100341 1fig.31 La Figure 3 est une représentation schématique d'un exemple d'un sachet selon la présente invention ; Fig. 4 100351 Ifig.41 La Figure 4 est une représentation schématique d'un exemple d'un sachet à compartiments multiples selon la présente invention ; Fig. 5 100361 Ifig.51 La Figure 5 est une représentation schématique d'un exemple d'un matériau de paroi en film perforé selon la présente invention ; Fig. 6 [0037] [fig.61 La Figure 6 est une représentation schématique d'un autre exemple d'un sachet selon la présente invention ; Fig. 7 [0038] [fig.71 La Figure 7 est une représentation schématique du sachet de la Figure 6 durant l'utilisation ; Fig. 8 6 100391 Ifig.81 La Figure 8 est une vue en élévation avant d'une configuration pour les procédés de test de rupture et. de dissolution ; Fig. 9 100401 Ifig.91 La Figure 9 est une vue de haut partielle de la Figure 8 ; et Fig. 10 [0041] [fig.101 La Figure 10 est une vue en élévation latérale de la Figure 8. Description des modes de réalisation [0042] Un « matériau de paroi en film », tel qu'il est utilisé ici, désigne un matériau de film qui forme une ou plusieurs des parois d'un sachet. Dans un exemple, le matériau de paroi en film d'un sachet, définit au moins partiellement ou entièrement, directement ou indirectement, et entoure, directement ou indirectement, un volume interne du sachet. [0043] Un « matériau de paroi en film perforé », tel qu'il est utilisé ici, signifie que le matériau de paroi en film comprend une pluralité de trous, par exemple, plus de 2 et/ou plus de 3 et/ou plus de 4 et/ou plus de 5. Dans un exemple, le matériau de paroi en film perforé représente plus de 20 % et/ou plus de 50 cfc et/ou plus de 70 % et/ou plus de 90 % et/ou 100 % de la superficie totale du matériau de paroi en film. Un sachet 10 possédant 100 % de sa superficie totale étant un matériau de paroi en film 12, c'est-à-dire un matériau de paroi en film perforé 14 comprenant une pluralité de trous 16 est illustré sur les Figures 1 et 2. Dans un autre exemple, le matériau de paroi en film perforé 14 représente moins de 100% et/ou moins de 70% et/ou moins de 50 % et/ou moins de 20% et/ou moins de 10% de la superficie totale du matériau de paroi en film 12 d'un sachet 10 tel qu'illustré sur la Figure 3. Dans encore un autre exemple, tel qu'illustré sur la Figure 4, le sachet 10 est un sachet à compartiments multiples qui comprend un matériau de paroi en film perforé 14. 100441 Le matériau de paroi en film perforé de la présente invention peut être homogène ou peut être en couches. S'il est en couches, le matériau de paroi en film perforé peut comprendre au moins deux et/ou au moins trois et/ou au moins quatre et/ou au moins cinq couches. 100451 Le matériau de paroi en film perforé constituant le sachet peut comprendre un ou plusieurs agents actifs, par exemple, un agent actif pour le soin des tissus, un agent actif de lavage de L vaisselle, un agent actif pour surface dure, et leurs mélanges. Dans un exemple, un matériau de paroi en film perforé de la présente invention comprend un ou plusieurs agents tensioactifs, une ou plusieurs enzymes (telles que sous la forme de sphérule d'enzyme), un ou plusieurs parfums et/ou un ou plusieurs suppresseurs de mousse. Dans un autre exemple, un matériau de paroi en film perforé de la présente invention comprend un adjuvant et/ou un agent chélatant. Dans un autre exemple, un 7 matériau de paroi en film perforé de la présente invention comprend un agent de blanchiment (tel qu'un agent de blanchiment encapsulé). [0046] Dans un exemple, le matériau de paroi en film perforé est un matériau de paroi en film perforé hydrosoluble. Dans un autre exemple, les perforations du matériau de paroi en film perforé peuvent être disposées dans un motif régulier, par exemple, sous la forme d'un logo, d'un mot, et/ou d'un symbole, ou d'un motif répétitif non aléatoire. Dans encore un autre exemple, les perforations peuvent être disposées dans un motif non répétitif. [0047] Les perforations au sein du matériau de paroi en film perforé peuvent avoir pour ainsi dire n'importe quelles forme et taille, pour autant que le matériau de paroi en film perforé fournisse la fonction de définir au moins une partie du volume interne d'un sachet. Dans un exemple, les perforations au sein des matériaux de paroi en film perforés sont généralement de forme ronde ou oblongue, dans un motif régulier d'ouvertures espacées. Les perforations peuvent avoir chacune indépendamment un diamètre allant d'environ 0,1 à environ 2 mm et/ou d'environ 0,5 à environ 1 mm. Les perforations peuvent former une aire ouverte au sein du matériau de paroi en film perforé allant d'environ 0,5 % à environ 25 % et/ou d'environ 1 % à environ 20 % et/ou d'environ 2% à environ 10%. On pense que les effets bénéfiques de la présente invention peuvent être réalisés avec des motifs non répétitifs et/ou non réguliers de perforations possédant diverses formes et tailles. Dans un exemple, les perforations peuvent être orientées de telle sorte que les parois de perforation font saillie vers l'extérieur à partir du matériau de paroi en film perforé du sachet ou vers l'intérieur en direction du volume interne du sachet. [0048] Dans un exemple, deux des perforations ou plus dans le matériau de paroi en film perforé ont des tailles et/ou formes différentes. [0049] La Figure 5 illustre un exemple d'un matériau de paroi en film perforé 14. Le matériau de paroi en film perforé 14 comprend une pluralité de trous 16 définis dans ce cas par les parois de perforation 17 qui dépassent d'une surface du matériau de paroi en film perforé 14. Dans un exemple, les parois de perforation 17 peuvent dépasser de l'une et l'autre des surfaces (surfaces opposées) du matériau de paroi en film perforé 14. Comme illustré, les parois de perforation 17 peuvent être des structures en forme de volcan possédant des extrémités distales relativement minces de forme irrégulière 19 autour de leur périphérie. Les parois de perforation 17 s'étendent de leurs extrémités distales jusqu'à une surface du matériau de paroi en film perforé 14. Les parois de perforation 17 du matériau de paroi en film perforé 14 assurent une impression accrue de douceur sur la peau d'un utilisateur et empêchent les sachets fabriqués avec ce type de matériau de paroi en film perforé 14 de coller les uns aux autres durant le stockage et la distribution dans un conditionnement comprenant une 8 pluralité de sachets. Des sachets pourraient être fabriqués avec l'extrémité distalc 19 du matériau de paroi en film perforé 14 dirigé vers l'intérieur ou l'extérieur du sachet. [0050] Les parois de perforation 17 du matériau de paroi en film perforé 14 illustré sur la Figure 5 peuvent présenter un calibre de perforation H, qui est la dimension allant du plan de surface opposé A du matériau de paroi en film perforé 14 à une extrémité distalc 19 d'une paroi de perforation 17. [0051] Le calibre de perforation H est mesuré au moyen de techniques de microscopie telles que la visualisation d'une coupe transversale du matériau de paroi en film perforé avec un microscope électronique à balayage. Le calibre de perforation H est mesuré dans une condition de poids non confinant avec de tels procédés de microscopie. Le diamètre des trous formés par la paroi de perforation s'étendant à partir de la surface du matériau de paroi en film perforé est le diamètre moyen mesuré en prenant des mesures du plan de surface opposé A de la paroi de perforation à l'ouverture dans la paroi de perforation au niveau de l'extrémité distale de la paroi de perforation. De telles mesures de diamètre sont également réalisées par microscopie, comme mentionné précédemment pour les mesures de calibre de perforation H. Le calibre de perforation H peut présenter des valeurs allant d'environ 0 à environ 3 mm et/ou d'environ 0,01 mm à environ 2 mm et/ou d'environ 0,05 mm à environ 2 mm. [0052] Dans un exemple, les ouvertures/trous (perforations) peuvent être percés dans les matériaux de paroi en film, avant et/ou après son formage en un sachet, en utilisant n'importe quels procédé et/ou équipement appropriés, par exemple, une aiguille d'aiguilletage avec un diamètre d'environ 0,6 mm Les ouvertures (perforations) peuvent être percées dans une aire d'environ 1 cm' au centre de la partie arrondie (côté poudre) d'un sachet de façon à former un sachet comprenant un matériau de paroi en film perforé. Chaque orifice peut être percé de façon à ce que l'aiguille pénètre complètement dans le matériau de paroi en film. Dans un autre exemple, le sachet peut comprendre un matériau de paroi en film perforé comprenant une région d'ouvertures (perforations) - une région perforée, et une région sans ouvertures (pas de perforations) - une région non perforée. [0053] Les films perforés peuvent être fabriqués par n'importe quel nombre de techniques connues. Des procédés appropriés de perforation pour des films sont décrits dans le brevet U.S. No. 2 748 863 intitulé « Perforating Machine For Thermoplastic Films » qui décrit l'utilisation d'un cylindre de perforation garni d'épingles chaudes disposées en rangées annulaires et d'un contre-rouleau possédant des rainures qui coopèrent avec les épingles en définissant une ligne de contact dans laquelle les films thermoplastiques peuvent être perforés. D'autres procédés appropriés pour perforer des films sont décrits dans le brevet U.S. No. 3 929 135, intitulé « Absorptive Structures Having Tapered Capillaries », qui a été délivré à Thompson le 30 décembre 1975 ; le brevet U.S. 9 No. 4 324 246 intitulé « Disposable Absorbent Article Having A Stain Resistant Topsheet », qui a été délivré à Mullanc, et al. le 13 avril 1982 ; le brevet U.S. No. 4 342 314 intitulé « Resilient Plastic Web Exhibiting Fiber-Like Propertics », qui a été délivré à Rade], et al. le 3 août 1982 ; le brevet U.S. No. 4 463 045 intitulé « Macroscopically Expandcd Three-Dimensional Plastic Web Exhibiting Non-Glossy Visible Surface and Cloth-Like Tactile Impression », qui a été délivré à Ahr, et al. le 31 juillet 1984 ; et le brevet U.S. No. 5 006 394 « Multilayer Polymeric Film » délivré à Baird le 9 avril 1991. Encore d'autres procédés de perforation de films sont décrits dans la demande de brevet U.S. US 2012/0273997 intitulée « Proccss For Making Micro-Textured Web » déposée le 26 avril 2011 et le brevet U.S. No. 8 241 543 intitulé « Method And Apparatus For Making An Apertured Web » délivré à O'Donnell, et al. le 14 août 2012. [0054] Dans un exemple, le matériau de paroi en film perforé présente une niasse surfacique inférieure à 500 g/m2 et/ou inférieure à 400 g/m2 et/ou inférieure à 200 g/m2 et/ou inférieure à 100 g/m2 telle que mesurée. [0055] Les « conditions d'utilisation prévue », telles qu'elles sont utilisées ici, désignent les conditions de température, physiques, chimiques, et/ou mécaniques auxquelles un sachet et/ou son matériau de paroi en film perforé de la présente invention sont exposés lorsque le sachet est utilisé pour un ou plusieurs des objectifs prévus. Par exemple, si un sachet de la présente invention est conçu pour être utilisé dans un lave-linge pour des objectifs de soin du linge, les conditions d'utilisation prévue incluent ces conditions de température, chimiques, physiques et/ou mécaniques présentes dans un lave-linge, y compris toute eau de lavage, durant une opération de lavage du linge. Dans un autre exemple, si un sachet de la présente invention est conçu pour être utilisé par un humain en tant que shampooing pour des objectifs de soin capillaire, les conditions d'utilisation prévue incluront ces conditions de température, chimiques, physiques et/ou mécaniques présentes durant le shampouinage des cheveux de l'humain. De même, si un sachet de la présente invention est conçu pour être utilisé dans une opération de lavage de la vaisselle, à la main ou par un lave-vaisselle, les conditions d'utilisation prévue incluront les conditions de température, chimiques, physiques et/ou mécaniques présentes dans une eau de lavage de la vaisselle et/ou un lave-vaisselle, durant l'opération de lavage de la vaisselle. [0056] Un « agent actif », tel qu'il est utilisé ici, désigne un additif qui produit un effet prévu dans un environnement externe au sachet de la présente invention, tel que lorsque le sachet est exposé aux conditions d'utilisation prévue. Dans un exemple, un agent actif comprend un additif qui traite une surface, telle qu'une surface dure (c'est-à-dire, des plans de travail de cuisine, des baignoires, des toilettes, des cuvettes de toilette, des éviers, des sols, des murs, des dents, des voitures, des fenêtres, des miroirs, de la vaisselle) et/ou une surface au toucher doux (c'est-à-dire, un tissu, des cheveux, la peau, un tapis, des cultures, des plantes). Dans un autre exemple, un agent actif comprend un additif qui crée une réaction chimique (c'est-à-dire, une mousse, un pétillement, une coloration, un réchauffement, un refroidissement, un moussage, une désinfection et/ou une clarification et/ou une chloration, telle qu'une clarification de l'eau et/ou une désinfection de l'eau et/ou une chloration de Peau). Dans encore un autre exemple, un agent actif comprend un additif qui traite un environnement (c'est-à-dire, désodorise, purifie, parfume l'air). [0057] « Traite », tel qu'il est utilisé ici par rapport au traitement d'une surface ou d'un envi- ronnement signifie que l'agent actif fournit un effet bénéfique à une surface ou un environnement. Traiter inclut réguler et/ou améliorer immédiatement l'apparence, la propreté, l'odeur, la pureté et/ou la sensation dune surface ou d'un environnement. Dans un exemple, traiter en référence au traitement d'une surface d'un tissu kératinique (par exemple, la peau et/ou les cheveux) signifie réguler et/ou améliorer immédiatement l'apparence cosmétique et/ou la sensation de la surface du tissu kératinique. Par exemple, « réguler la condition de la peau, des cheveux, ou des ongles (surface de tissu kératinique) » inclut : un épaississement de la peau, des cheveux ou des ongles (par exemple, développer l'épiderme et/ou le derme et/ou les couches sous-dermiques [par exemple, graisse sous-cutanée ou muscle] de la peau, et le cas échéant les couches kératiniques de l'ongle et de la tige du cheveu) pour réduire l'atrophie de la peau, des cheveux, ou des ongles, augmenter la circonvolution de la frontière dermique-épidermique (également connue sous le nom de réseau de papilles dermiques), une prévention de la perte d'élasticité de la peau ou des cheveux (perte, dommage et/ou inactivation de l'élastine fonctionnelle de la peau) telle que l'élastose, l'affaissement, la perte de retour de la peau ou des cheveux après une déformation ; un changement lié ou non à la mélanine de la coloration de la peau, des cheveux, ou des ongles tel que sous les cernes des yeux, la couverture de grandes taches (par exemple, une coloration rouge irrégulière due, par exemple, à la rosacée) (dénommée ci-après « rougeurs diffuses »), le teint jaunâtre (couleur pâle), la décoloration provoquée par la télangiectasie ou les cernes, et le grisonnement des cheveux. [0058] Dans un autre exemple, traiter signifie éliminer les taches, les salissures et/ou les odeurs d'articles textiles, tels que des vêtements, des serviettes, du linge, et/ou des surfaces dures, telles que des plans de travail et/ou de la vaisselle, y compris des casseroles et des poêles. [0059] Un « agent actif pour le soin des tissus », tel qu'il est utilisé ici, désigne un agent actif qui, lorsqu'il est appliqué sur un article textile, fournit un effet bénéfique et/ou une amélioration à l'article textile. Des exemples non limitatifs d'effets bénéfiques et/ou d'améliorations à un article textile incluent le nettoyage (par exemple, par des agents 11 tensioactifs), l'élimination des taches, la réduction des taches, l'élimination des plis, la restauration de couleur, la régulation antistatique, la résistance aux plis, le pressing permanent, la réduction d'usure, la résistance à l'usure, l'élimination des bouloches, la résistance aux bouloches, l'élimination de salissures, la résistance aux salissures (y compris, la libération des salissures), la rétention de forme, la réduction du rétrécissement, la douceur, le parfum, l'effet anti-bactérien, l'effet antiviral, la résistance aux odeurs, et l'élimination des odeurs. [0060] Un « agent actif de lavage de la vaisselle », tel qu'il est utilisé ici, désigne un agent actif qui, lorsqu'il est appliqué sur la vaisselle, la verrerie, des casseroles, des poêles, des ustensiles, et/ou des plaques de cuisson fournit un effet bénéfique et/ou une amélioration à la vaisselle, la verrerie, les articles en plastique, les casseroles, les poêles et/ ou les plaques de cuisson. Des exemples non limitatifs d'effets bénéfiques et/ou d'améliorations à la vaisselle, la verrerie, les articles en plastique, les casseroles, les poêles, les ustensiles, et/ou les plaques de cuisson incluent l'élimination des aliments et/ou des salissures, le nettoyage (par exemple, par des agents tensioactifs), l'élimination des taches, la réduction des taches, l'élimination de la graisse, l'élimination des taches d'eau et/ou la prévention des taches d'eau, le soin du verre et des métaux, l'assainissement, la brillance, et l'astiquage. [0061] Un « agent actif pour surface dure », tel qu'il est utilisé ici, désigne un agent actif qui, lorsqu'il est appliqué sur des sols, plans de travail, éviers, fenêtres, miroirs, douches, bains, et/ou toilettes, fournit un effet bénéfique et/ou une amélioration aux sols, plans de travail, éviers, fenêtres, miroirs, douches, bains, et/ou toilettes. Des exemples non limitatifs d'effets bénéfiques et/ou d'améliorations aux sols, plans de travail, éviers, fenêtres, miroirs, douches, bains, et/ou toilette incluent l'élimination des aliments et/ou des salissures, le nettoyage (par exemple, par des agents tensioactifs), l'élimination des taches, la réduction des taches, l'élimination de la graisse, l'élimination des taches d'eau et/ou la prévention des taches d'eau, l'élimination du calcaire, la désinfection, la brillance, l'astiquage, et le rafraîchissement. [0062] « Hydrosoluble » et/ou « matériau hydrosoluble », tels qu'ils sont utilisés ici, désignent un matériau qui est miscible dans l'eau. En d'autres termes, un matériau qui est susceptible de former une solution homogène stable (ne se sépare pas plus de 5 minutes après avoir formé la solution homogène) avec de l'eau dans des conditions ambiantes. [0063] Les « conditions ambiantes », telles qu'elles sont utilisées ici, désignent 23 °C ± 1,0 °C et une humidité relative de 50 % ± 2 %. [0064] « Masse moléculaire moyenne en poids » tel qu'il est utilisé ici désigne la masse mo- léculaire moyenne en poids telle que déterminée en utilisant la chromatographie par filtration sur gel selon le protocole trouvé dans Colloids and Surfaces A. Physico 12 Chcmical & Engineering Aspects, Vol. 162, 2000, pages 107-121. [0065] Une « condition de déclenchement », telle qu'elle est utilisée ici dans un exemple, désigne tout cc qui, en tant qu'action ou événement, sert de stimulation et initie ou précipite un changement dans le sachet de la présente invention ou son matériau de paroi en film perforé, tel qu'une perte ou une modification de la structure physique du matériau de paroi en film perforé du sachet et/ou une rupture et et une libération d'un additif, tel qu'un agent actif du sachet. Dans un autre exemple, la condition de déclenchement peut être présente dans un environnement, tel que de l'eau, lorsqu'un sachet de la présente invention est ajouté à l'eau. En d'autres termes, rien ne change dans l'eau à l'exception du fait que le sachet de la présente invention est présent dedans. [0066] «En poids sur une base de matériau de paroi en film perforé sec » et/ou « en poids sur une base de sachet sec » désigne le « poids sec » du matériau de paroi en film perforé et/ou du sachet, respectivement, mesuré selon le procédé de test de teneur en eau décrit ici. [0067] « Différent de » ou « différent », tel qu'il est utilisé ici, désigne, par rapport à un matériau, tel qu'un agent actif, être chimiquement, physiquement et/ou structurellement différent d'un autre matériau, tel qu'un autre agent actif Par exemple, l'amidon est différent de la cellulose. Cependant, différentes masses moléculaires du même matériau, telles que différentes masses moléculaires d'amidon, ne sont pas des matériaux différents les uns des autres aux fins de la présente invention. [0068] Le « sens de la machine » ou « MD » tel qu'il est utilisé ici désigne la direction parallèle à l'écoulement du matériau de paroi en film perforé à travers la machine de fabrication du matériau de paroi en film perforé. [0069] Le « sens travers de la machine » ou « CD », tel qu'il est utilisé ici désigne la direction perpendiculaire au sens machine dans le même plan du matériau de paroi en film perforé. [0070] Tels qu'ils sont utilisés ici, les articles « un » et « une » lorsqu'ils sont utilisés ici, par exemple, « un agent tensioactif anionique » ou « une fibre » sont prévus pour désigner un ou plusieurs du matériau qui est revendiqué ou décrit. [0071] Tous les pourcentages et rapports sont pondéraux, sauf indication contraire. Tous les pourcentages et rapports sont calculés sur la base de la composition totale, sauf indication contraire. [0072] Sauf indication contraire, tous les niveaux de constituant ou de composition sont en référence au niveau de ce constituant ou cette composition, et excluent les impuretés, par exemple, les solvants résiduels ou les sous-produits, qui peuvent être présents dans des sources disponibles dans le commerce. [0073] Comme illustré sur les Figures 1 et 2, un exemple d'un sachet 10 de la présente 13 invention comprend un matériau de paroi en film 12, tel qu'un matériau de paroi en film perforé 14 comprenant une pluralité d'ouvertures/trous (perforations) 16, par exemple, un matériau de paroi en film perforé hydrosoluble. Le matériau de paroi en film 12 définit un volume interne 18 du sachet 10. N'importe quel contenu 20 du sachet 10, par exemple, des agents actifs sous la forme de poudre, des compositions détergentes pour le lavage du linge, des compositions pour le lavage de la vaisselle, et d'autres compositions de nettoyage, peut être contenu et retenu dans le volume interne 18 du sachet 10 au moins jusqu'à ce que le sachet 10 se rompe. Dans un exemple, le sachet 10 se rompt entre et/ou autour des trous 16 au sein du matériau de paroi en film perforé 14, par exemple, durant l'utilisation et il libère son contenu 20, comme illustré sur la Figure 2. [0074] Le sachet 10 dans des conditions d'utilisation prévue est représenté sur la Figure 2. La Figure 2 illustre le scénario lorsqu'un utilisateur ajoute le sachet 10 à un liquide 22, tel que de l'eau, dans un récipient 24, tel qu'un lave-linge ou un lave-vaisselle, de façon à créer une liqueur de lavage. Comme illustré sur la Figure 2, lorsque le sachet 10 vient en contact avec le liquide 22, le sachet 10 se rompt, tel que par dissolution de parties du matériau de paroi en film perforé 14, faisant en sorte qu'au moins une partie de, voire tout, son contenu 20 est libéré du volume interne 18 du sachet 10. [0075] La Figure 3 illustre un autre exemple d'un sachet 10 de la présente invention. Le sachet 10 comprend un matériau de paroi en film 12 comprenant un matériau de paroi en film perforé 14, par exemple, un matériau de paroi en film perforé hydrosoluble, qui forme initialement un sachet ouvert en étant configuré de telle sorte que le volume interne 18 est partiellement défini par le matériau de paroi en film perforé 14. Un matériau de paroi en film supplémentaire 12, tel qu'un matériau de paroi en film perforé supplémentaire 14 et/ou un matériau de paroi en film non perforé supplémentaire, peut être associé au premier matériau de paroi en film perforé 14 pour définir davantage le volume interne 18 en produisant un sachet fermé. Le matériau de paroi en film supplémentaire 12 peut être lié, tel que scellé, au matériau de paroi en film perforé 14 piégeant ainsi n'importe quel contenu (non illustré) dans le volume interne 18 du sachet 10. [0076] Dans un exemple, le sachet de la présente invention peut être un sachet à un seul compartiment tel qu'illustré sur les Figures 1 à -3. [0077] Dans un autre exemple comme illustré sur la Figure 4, le sachet 10 de la présente invention peut être un sachet à compartiments multiples 10 comprenant deux compartiments 26, 28 ou plus qui peuvent contenir différents agents actifs et/ou différentes compositions et/ou les mêmes agents actifs et/ou les mêmes compositions. Par exemple, un compartiment 26 peut contenir un agent actif à dissolution rapide et un autre compartiment 28 peut contenir un agent actif à dissolution plus lente par rapport 14 à l'agent actif à dissolution rapide. Dans encore un autre exemple, chacun des compartiments 26, 28 peut comprendre différents matériaux de paroi en film 12 qui se dissolvent à des vitesses différentes de telle sorte que les contenus (non illustrés) des différents compartiments 26, 28 sont libérés à partir de leurs compartiments respectifs 26, 28 à des moments différents durant l'utilisation. Ce profil de libération décalée pourrait être utilisé si des matériaux incompatibles sont contenus dans les différents compartiments 26, 28. Comme illustré sur la Figure 4, un des compartiments 28 peut comprendre un matériau de paroi en film perforé 14, tel qu'un matériau de paroi en film perforé hydrosoluble, et l'autre compartiment 26 peut comprendre un matériau de paroi en film non perforé 30, tel qu'un matériau de paroi en film non perforé hydrosoluble. Dans encore un autre exemple, une composition en poudre, telle qu'une composition détergente en poudre, peut être contenue dans le compartiment 28 et une composition liquide, telle qu'une composition détergente liquide, peut être contenue dans le compartiment 26. [0078] Dans un exemple, le sachet de la présente invention comprend en outre un sachet interne distinct présent dans le volume interne du sachet externe. Le sachet interne peut comprendre un matériau de paroi en film et/ou un matériau fibreux de paroi qui définit un deuxième volume interne. Dans un exemple, le sachet interne comprend un matériau de paroi en film perforé. Dans un autre exemple, le sachet interne comprend un matériau de paroi en film non perforé. Le deuxième volume interne .du sachet interne peut comprendre un ou plusieurs agents actifs qui peuvent être identiques ou différents par rapport à n'importe quels agents actifs présents dans le volume interne du sachet externe. [0079] Dans un exemple, le sachet interne présente un temps moyen de rupture égal ou supérieur au temps moyen de rupture du sachet externe tel que mesuré selon le procédé de test de rupture décrit ici. [0080] Dans encore un autre exemple de la présente invention, comme illustré sur les Figures 6 et 7, le sachet 10 peut comprendre un matériau de paroi en film 12 comprenant un matériau de paroi en film perforé 14 qui définit un volume interne 18 qui contient un ou plusieurs sachets supplémentaires, par exemple, un sachet en film 32 comprenant un matériau de paroi en film non perforé, tel qu'un matériau de paroi en film non perforé hydrosoluble. En plus du sachet en film 32, le sachet 10 peut comprendre d'autres contenus tels que des compositions détergentes en poudre et/ou un ou plusieurs agents actifs. Le sachet en film 32 peut comprendre un ou plusieurs agents actifs, par exemple, des compositions détergentes en poudre et/ou des compositions détergentes liquides et/ou des agents actifs. Le sachet en film 32 peut être libéré lors de la rupture du sachet 10, tel que durant l'utilisation. Le contenu du sachet 10 et le contenu du sachet en film 32 peuvent être identiques ou différents. Dans un autre exemple, le sachet supplémentaire à l'intérieur du sachet 10, le sachet en film 32, peut comprendre un matériau de paroi en film perforé 14 et/ou une combinaison de matériau de paroi en film non perforé 30 et de matériau de paroi en film perforé 14. [0081] Le sachet 10 de la Figure 6 dans des conditions d'utilisation prévue est représenté sur la Figure 7. La Figure 7 illustre un scénario lorsqu'un utilisateur ajoute le sachet 10 à un liquide 22, tel que de l'eau, dans un récipient 24, tel qu'un lave-linge ou un lave-vaisselle, de façon à créer une liqueur de lavage. Comme illustré sur la Figure 7, lorsque le sachet 10 vient en contact avec le liquide 22, le sachet 10 se rompt, par exemple, par dissolution d'une partie du matériau de paroi en film perforé 14 et formation initiale des fragments de matériau de paroi en film 12, faisant en sorte, par exemple, qu'au moins une partie, voire la totalité, de son contenu, par exemple, le sachet en film 32, est libérée du volume interne 18 du sachet 10. [0082] Le sachet 10 de la présente invention peut être de n'importe quelles forme et taille pour autant qu'il soit approprié pour son utilisation prévue. [0083] Dans un exemple, le matériau de paroi en film perforé peut présenter une épaisseur uniforme ou essentiellement uniforme sur l'ensemble du sachet. [0084] Dans un autre exemple, les sachets de la présente invention peuvent présenter un % de perte de poids inférieur à 10% et/ou inférieur à 5 % et/ou inférieur à 3 % et/ou inférieur à 1 % et/ou inférieur à 0,5 % et/ou inférieur à 0,1 % et/ou inférieur à 0,05 % et/ou d'environ 0 % tel que mesuré selon le procédé de test de secouage décrit ici. [0085] Dans un exemple, les matériaux de paroi en film perforés des sachets de la présente invention peuvent présenter un % de perte de poids inférieur à 10 % et/ou inférieur à 5 % et/ou inférieur à 3 % et/ou inférieur à 1 % et/ou inférieur à 0,5 % et/ou inférieur à 0,1 % et/ou inférieur à 0,05 % et/ou d'environ 0 % tel que mesuré selon le procédé de test de secouage décrit ici et une résistance à la traction moyenne géométrique supérieure à 0,1 kN/m et/ou supérieure à 0,25 kN/m et/ou supérieure à 0,4 kN/m et/ou supérieure à 0,45 kN/m et/ou supérieure à 0,50 kN/m et/ou supérieure à 0,75 kN/m telle que mesurée selon le procédé d'essai de traction décrit ici. [0086] Dans encore un autre exemple, les matériaux de paroi en film perforés des sachets de la présente invention peuvent présenter un % de perte de poids inférieur à 10 % et/ou inférieur à 5 % et/ou inférieur à 3 % et/ou inférieur à 1 % et/ou inférieur à 0,5 % et/ou inférieur à 0,1 % et/ou inférieur à 0,05 % et/ou d'environ 0 % tel que mesuré selon le procédé de test de secouage décrit ici et un allongement moyen géométrique (GM) à la rupture inférieur à 1000 % et/ou inférieur à 800 % et/ou inférieur à 650 % et/ou inférieur à 550 % et/ou inférieur à 500 % et/ou inférieur à 475 % tel que mesuré selon le procédé d'essai de traction décrit ici. [0087] Le Tableau 1 plus bas montre le % de perte de poids tel que mesuré selon le procédé de test de secouage décrit ici d'exemples de sachets de la présente invention. 16 [0088] [Tableaux 1] Echantillon Nombre de trous ajoutés % de perte de poids Sachet de l'invention 1 10